(57)【要約】  トレンチ下部に形成された保護拡散層における電界を緩和することができる炭化珪素半導体装置を提供する。  第一導電型のドリフト層２ａと、半導体層２内の上部に形成された第一導電型のソース領域４と、ソース領域４及びベース領域３を貫通し形成されたトレンチ５ａと、トレンチ５ａの周囲に形成された終端トレンチ５ｂと、トレンチ５ａの底面及び側面に形成されたゲート絶縁膜６と、ゲート絶縁膜６を介してトレンチ５ａ内に埋没して形成されたゲート電極７と、トレンチ５ａの下部に形成され第二導電型の不純物濃度が第一の不純物濃度である第二導電型の保護拡散層１３と、終端トレンチ５ｂの下部に形成され第二導電型の不純物濃度が第一の不純物濃度よりも低い第二の不純物濃度である第二導電型の終端拡散層１６とを備えた炭化珪素半導体装置１００とする。
2015015808.tif 000002
【特許請求の範囲】
【請求項１】
活性領域と前記活性領域の周囲の領域である終端領域とに形成された第一導電型のドリフト層と、
前記活性領域において前記ドリフト層の上部に形成された第二導電型のベース領域と、
前記ベース領域内の上部に形成された第一導電型のソース領域と、
前記活性領域において前記ソース領域及び前記ベース領域を貫通して形成されたトレンチと、
前記終端領域の前記ドリフト層において前記トレンチを囲むように形成された終端トレンチと、
前記トレンチの底面及び側面に形成されたゲート絶縁膜と、
前記ゲート絶縁膜を介して前記トレンチ内に形成されたゲート電極と、
前記トレンチの下部に形成され、第二導電型の不純物濃度が第一の不純物濃度である第二導電型の保護拡散層と、
前記終端トレンチの下部に形成され、第二導電型の不純物濃度が前記第一の不純物濃度よりも低い第二の不純物濃度である第二導電型の終端拡散層と、
を備えた炭化珪素半導体装置。
【請求項２】
前記終端トレンチの幅は、前記トレンチの幅よりも広い、
ことを特徴とする請求項１記載の炭化珪素半導体装置。
【請求項３】
前記ソース領域に接続されたソース電極と、
前記半導体層の裏面側に形成されたドレイン電極と、
を備え、
前記第一の不純物濃度は、前記ドレイン電極と前記ソース電極との間に前記炭化珪素半導体装置の定格電圧が印加されたときに、前記保護拡散層が完全空乏化しない不純物濃度である、
ことを特徴とする請求項１又は２記載の炭化珪素半導体装置。
【請求項４】
前記第一の不純物濃度は、５．０Ｅ１７ｃｍ−３以上であり、５．０Ｅ１８ｃｍ−３以下であり、
前記第二の不純物濃度は、１．０Ｅ１７ｃｍ−３以上であり、１．０Ｅ１８ｃｍ−３以下であり、かつ、前記第一の不純物濃度よりも低い、
ことを特徴とする請求項１から３のいずれか１項に記載の炭化珪素半導体装置。
【請求項５】
前記保護拡散層は、前記終端トレンチの下部であって、前記終端拡散層より内周側においても形成される、
ことを特徴とする請求項１から４のいずれか１項に記載の炭化珪素半導体装置。
【請求項６】
前記ソース領域に接続されたソース電極を備え、
前記保護拡散層は、前記ソース電極に接続している、
ことを特徴とする請求項１から５のいずれか１項に記載の炭化珪素半導体装置。
【請求項７】
前記終端拡散層は、離間して形成された複数の第二導電型の領域を有する、
ことを特徴とする請求項１から６のいずれか１項に記載の炭化珪素半導体装置。
【請求項８】
前記終端トレンチは、前記半導体層の端部まで延在している、
ことを特徴とする請求項１から７のいずれか１項に記載の炭化珪素半導体装置。
【請求項９】
活性領域と前記活性領域の周囲の領域である終端領域とを有し、前記活性領域と前記終端領域とにおいて炭化珪素半導体からなり第一導電型の半導体層を有する半導体基板を用意する工程と、
前記活性領域において、前記半導体層内の上部に第二導電型のベース領域を形成する工程と、
前記ベース領域内の上部に第一導電型のソース領域を形成する工程と、
前記半導体層の表面に形成されたマスクを用いて、前記活性領域において前記ソース領域と前記ベース領域とを貫通するトレンチを形成し、前記終端領域において前記トレンチを囲むように終端トレンチを形成する工程と、
前記トレンチと前記終端トレンチとの下部のそれぞれに不純物を注入することで、第二導電型の不純物濃度が第一の不純物濃度の第二導電型の保護拡散層と、第二導電型の不純物濃度が前記第一の不純物濃度よりも低い第二の不純物濃度である第二導電型の終端拡散層と、を形成する工程と、
を備えた炭化珪素半導体装置の製造方法。
【発明の詳細な説明】
【技術分野】
【０００１】
本発明は、炭化珪素半導体装置およびその製造方法に関するものであり、特にトレンチゲート型の炭化珪素半導体装置およびその製造方法に関するものである。
【背景技術】
【０００２】
パワーエレクトロニクス機器において、電気モータ等の負荷への電力供給を制御するため、ＩＧＢＴ（Ｉｎｓｕｌａｔｅｄ  Ｇａｔｅ  Ｂｉｐｏｌａｒ  Ｔｒａｎｓｉｓｔｏｒ）やＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）などの絶縁ゲート型半導体装置と呼ばれるスイッチング素子が広く使用されている。このような絶縁ゲート型半導体装置の中には、ゲート電極が半導体層に埋め込み形成されたトレンチゲート型の半導体装置が存在する。一方、高耐圧及び低損失を実現できる次世代の半導体装置として、炭化珪素（ＳｉＣ）を用いた半導体装置（以下、「炭化珪素半導体装置」という。）が注目されており、トレンチゲート型の炭化珪素半導体装置についても開発が進められている。【０００３】
シリコン（Ｓｉ）を用いたトレンチゲート型の半導体装置では、半導体層のアバランシェ電界強度が、ゲート絶縁膜の絶縁破壊電界強度よりも低いため、半導体層のアバランシェ電界強度によって、半導体装置の耐圧が決定されていた。一方、ＳｉＣのアバランシェ電界強度はＳｉの約１０倍となるので、炭化珪素半導体装置では半導体層（ＳｉＣ）のアバランシェ電界強度とゲート絶縁膜の絶縁破壊電界強度とが同等になる。そして、トレンチゲート型の半導体装置では半導体装置に電圧が印加されるとトレンチ下部の角部に電界集中が発生するため、炭化珪素半導体装置ではトレンチ角部のゲート絶縁膜から先に絶縁破壊が生じることとなる。そのため、トレンチゲート型の炭化珪素半導体装置では、ゲート絶縁膜の電界強度によって、耐圧が制限されていた。【０００４】
そこで、従来のトレンチゲート型の炭化珪素半導体装置では、ｎチャネル型の場合、トレンチ下部のドリフト層においてｐ型不純物が高濃度に注入された保護拡散層を設けることが提案されている（例えば、特許文献１）。また、従来のトレンチゲート型の半導体装置では、特許文献２記載のように、複数のトレンチを設け、それぞれのトレンチ下部に保護拡散層が設けることが知られている。このようにトレンチ下部に保護拡散層を設けることで、トレンチ角部における電界集中を緩和し、耐圧を向上させることができる。
【先行技術文献】
【特許文献】
【０００５】
【特許文献１】特開２００１−２６７５７０号公報
【特許文献２】特開２００７−２４２８５２号公報
【発明の概要】
【発明が解決しようとする課題】
【０００６】
上述のように、トレンチ下部に保護拡散層を設ける場合、トレンチ角部の電界集中を十分に緩和するため保護拡散層の不純物濃度を高くしていく必要があるが、保護拡散層の不純物濃度を高くするに連れて保護拡散層とドリフト層とのＰＮ接合部分で発生する電界が増大する。その結果、トレンチ角部のゲート絶縁膜の破壊よりも先に保護拡散層がアバランシェ降伏により破壊することとなり、保護拡散層においてアバランシェ降伏が発生する電圧（以下、「アバランシェ電圧」という。）によって半導体装置の耐圧が制限されるおそれがある。【０００７】
また、複数のトレンチを設け、それぞれのトレンチ下部に保護拡散層を設けた場合、保護拡散層に生じる電界は隣り合う保護拡散層によって緩和されることとなる。しかしながら、複数の保護拡散層のうち最外周の保護拡散層は、隣り合う保護拡散層が一方にしか設けられていないため、最外周の保護拡散層における電界が最も高くなる。その結果、最外周の保護拡散層で先にアバランシェ降伏が生じることとなり、最外周の保護拡散層におけるアバランシェ電圧によって耐圧が制限されるおそれがある。以上のように、従来のトレンチゲート型の炭化珪素半導体装置では、保護拡散層のアバランシェ電圧によって耐圧が制限されるおそれがあった。【０００８】
本発明は、上述のような問題を解決するためになされたもので、トレンチ下部に形成された保護拡散層における電界を緩和し耐圧を向上させることができる炭化珪素半導体装置を提供することを目的とする。
【課題を解決するための手段】
【０００９】
本発明にかかる炭化珪素半導体装置は、活性領域と活性領域の周囲の領域である終端領域とに形成された第一導電型のドリフト層と、活性領域においてドリフト層の上部に形成された第二導電型のベース領域と、ベース領域内の上部に形成された第一導電型のソース領域と、活性領域においてソース領域及びベース領域を貫通して形成されたトレンチと、終端領域のドリフト層においてトレンチを囲むように形成された終端トレンチと、トレンチの底面及び側面に形成されたゲート絶縁膜と、ゲート絶縁膜を介してトレンチ内に形成されたゲート電極と、トレンチの下部に形成され第二導電型の不純物濃度が第一の不純物濃度である第二導電型の保護拡散層と、終端トレンチの下部に形成され第二導電型の不純物濃度が第一の不純物濃度よりも低い第二の不純物濃度である第二導電型の終端拡散層とを備えたものである。
【発明の効果】
【００１０】
本発明にかかる炭化珪素半導体装置によれば、活性領域の周囲の領域である終端領域において終端トレンチが形成され、終端トレンチの下部に終端拡散層が形成されているため、活性領域のトレンチ下部に形成された保護拡散層の周囲には終端拡散層が存在することとなる。その結果、終端拡散層からの空乏層の伸びによって、保護拡散層における電界を緩和することができる。また、終端拡散層の第二導電型の不純物濃度である第二の不純物濃度が保護拡散層の第二導電型の不純物濃度である第一の不純物濃度よりも低いため、終端拡散層自体に生じる電界についても保護拡散層における電界より低減され、終端拡散層におけるアバランシェ降伏についても抑制される。よって、保護拡散層における電界を緩和するとともに、終端拡散層におけるアバランシェ降伏についても抑制できるため、炭化珪素半導体装置の耐圧を向上させることができる。
【図面の簡単な説明】
【００１１】
【図１】本発明の実施の形態１に係る炭化珪素半導体装置の平面図である。
【図２】本発明の実施の形態１に係る炭化珪素半導体装置の断面図である。
【図３】本発明の実施の形態１に係る炭化珪素半導体装置の断面図である。
【図４】本発明の実施の形態１に係る炭化珪素半導体装置の製造方法の製造工程を示す断面図である。
【図５】本発明の実施の形態１に係る炭化珪素半導体装置の製造方法の製造工程を示す断面図である。
【図６】本発明の実施の形態１に係る炭化珪素半導体装置の製造方法の製造工程を示す断面図である。
【図７】本発明の実施の形態１に係る炭化珪素半導体装置の製造方法の製造工程を示す断面図である。
【図８】本発明の実施の形態１に係る炭化珪素半導体装置の製造方法の製造工程を示す断面図である。
【図９】本発明の実施の形態１に係る炭化珪素半導体装置の製造方法の製造工程を示す断面図である。
【図１０】本発明の実施の形態１に係る炭化珪素半導体装置の製造方法の製造工程を示す断面図である。
【図１１】本発明の実施の形態１に係る炭化珪素半導体装置の製造方法の製造工程を示す断面図である。
【図１２】本発明の実施の形態１に係る炭化珪素半導体装置の製造方法の製造工程を示す断面図である。
【図１３】本発明の実施の形態１に係る炭化珪素半導体装置の断面図である。
【図１４】本発明の実施の形態１に係る炭化珪素半導体装置の断面図である。
【図１５】本発明の実施の形態２に係る炭化珪素半導体装置の断面図である。
【図１６】本発明の実施の形態３に係る炭化珪素半導体装置の断面図である。
【発明を実施するための形態】
【００１２】
実施の形態１．
まず、図１乃至図３を用いて実施の形態１に係る炭化珪素半導体装置１００の構成を説明する。図１は、実施の形態１に係る炭化珪素半導体装置１００の平面図である。図１において半導体層２上及びトレンチ内に形成されるゲート絶縁膜５、ゲート電極７、層間絶縁膜８、及びソース電極９については図示省略するため、図１にはトレンチ５ａ及び終端トレンチ５ｂが形成された半導体層２が示されている。
【００１３】
なお、以下において、「活性領域」とは半導体装置のオン状態においてチャネル形成されることで電流が流れる領域であり、「終端領域」とは、活性領域の周囲における領域とする。また、「不純物濃度」とは各領域における不純物濃度のピーク値を示すものとする。さらに、以下において、「外周側」とは図１に示す炭化珪素半導体装置１００の平面視（平面方向）において炭化珪素半導体装置１００の内から炭化珪素半導体装置１００の外に向かう方向であり、「内周側」とは「外周側」に対して反対の方向とする。よって、図３において例示すると、右から左へ向かう方向が外周側であり、左から右へ向かう方向が内周側となる。
【００１４】
実施の形態１に係る炭化珪素半導体装置１００は、トレンチゲート型のＭＯＳＦＥＴである。図１において、炭化珪素半導体装置１００の半導体層２には、活性領域３０においてトレンチ５ａが形成され、終端領域４０においてトレンチ５ａの周囲には終端トレンチ５ｂが形成されている。また、図１に示すように、トレンチ５ａは、平面方向において格子状に配設されている。そして、トレンチ５ａで区切られた複数の区画（セル）がそれぞれＭＯＳＦＥＴとして機能することとなる。なお、本実施の形態では、セルが格子状に区切られた形状で配設されるように形成されているが、セル配置については、櫛型や千鳥状に配設されるような他の形態であっても構わない。また、図１において、終端トレンチ５ｂの幅４１は、格子状に配設された活性トレンチ５ａの一本一本の幅３１よりも広い。以下、炭化珪素半導体装置１００の詳細について説明する。
【００１５】
図２を用いて、活性領域３０における炭化珪素半導体装置１００の構成について説明する。図２は、図１におけるＡ−Ａ断面図であり、実施の形態１に係る炭化珪素半導体装置１００の活性領域３０における断面図である。
【００１６】
図２において、炭化珪素半導体装置１００は、活性領域３０において、ｎ型の炭化珪素基板１と、炭化珪素基板１の表面上に形成された半導体層２と、半導体層２の上部に形成された層間絶縁膜８及びソース電極９と、炭化珪素基板１の裏面側に形成されたドレイン電極１０とを備える。半導体層２は、炭化珪素基板１上にエピタキシャル成長させたｎ型のエピタキシャル成長層から成り、半導体層２内の上部にはｐ型のベース領域３が形成され、ベース領域３内の上部には、ｎ型のソース領域４が形成される。また、ベース領域３が形成されていない半導体層２のｎ型領域がドリフト層２ａとなる。なお、半導体層２とは、ドリフト層２ａ、ベース領域３、及びソース領域４をまとめた総称となる。
【００１７】
ここで、ドリフト層２ａにおけるｎ型の不純物濃度は１．０Ｅ１５ｃｍ-3〜１．０Ｅ１７ｃｍ-3とし、ベース領域３のｐ型の不純物濃度は１．０Ｅ１７ｃｍ-3〜１．０Ｅ１８ｃｍ-3とし、ソース領域４のｎ型の不純物濃度は１．０Ｅ１８ｃｍ-3〜１．０Ｅ２１ｃｍ-3とする。
【００１８】
図２において、活性領域３０における半導体層２には、ソース領域４及びベース領域３を貫通してドリフト層２ａまで達するトレンチ５ａが形成される。トレンチ５ａの側面及び底面には、ゲート絶縁膜６が設けられている。さらに、トレンチ５ａには、ゲート絶縁膜６を介して、ゲート電極７が埋没して形成される。また、トレンチ５ａの下部におけるドリフト層２ａには、ｐ型の不純物濃度が第一の不純物濃度であるｐ型の保護拡散層１３が形成される。なお、第一の不純物濃度については後述する。
【００１９】
図２において、半導体層２の上面には、ゲート電極７を覆うように層間絶縁膜８が形成される。層間絶縁膜８には、半導体層２の表面上のソース領域４及びベース領域３に達するコンタクトホールが形成されている。層間絶縁膜８上にはソース電極９が形成されており、ソース電極９は、層間絶縁膜８のコンタクトホールを通して、ソース領域４及びベース領域３に接続する。
【００２０】
次に、図３を用いて、活性領域３０と終端領域４０との境界部分及び終端領域４０における炭化珪素半導体装置１００の構成を説明する。図３は、図１におけるＢ−Ｂ断面図であり、実施の形態１に係る炭化珪素半導体装置１００の活性領域３０と終端領域４０との境界部分及び終端領域４０における断面図である。
【００２１】
図３に示すように、終端領域４０においても、炭化珪素基板１の表面側に半導体層２（ドリフト層２ａ）が形成されるとともに、炭化珪素基板１の裏面側にドレイン電極１０が形成されている。図３において、活性領域３０における半導体層２内の上部にはベース領域３が形成され、ベース領域３内の上部にはソース領域４が形成されており、図３におけるソース領域４が活性領域３０において最外周のソース領域４となる。
【００２２】
そして、最外周のソース領域４よりも外周側における半導体層２（ドリフト層２ａ）には、終端トレンチ５ｂが形成されている。終端トレンチ５ｂは、終端領域４０において形成されているが、半導体層２の平面方向の端部では形成されていない。また、終端トレンチ５ｂは、図１に示すように、炭化珪素半導体装置１００の活性領域３０を囲うように形成されている。なお、図３において、終端トレンチ５ｂが形成された領域よりも外周側が終端領域４０であり、終端トレンチ５ｂが形成された領域よりも内周側が活性領域３０となる。
【００２３】
図３において、終端トレンチ５ｂの下部には、内周側に保護拡散層１３が形成され、外周側に終端拡散層１６が形成される。終端トレンチ５ｂ下部に形成された保護拡散層１３は、活性領域３０におけるトレンチ５ａ下部に形成された保護拡散層１３と繋がっている。また、終端トレンチ５ｂの下部に形成される保護拡散層１３は、終端トレンチ５ｂ下部の内周側端部にまで延在して形成されている。一方、終端拡散層１６は、ｐ型の不純物濃度が第二の不純物濃度であるｐ型の半導体層であり、第二の不純物濃度については後述する。また、終端拡散層１６は、保護拡散層１３の外周側において半導体層２の平面方向の端部に向かって延在しているが、半導体層２の外周側では複数の小領域に分割して形成されている。
【００２４】
また、図３において、終端トレンチ５ｂの側面及び底面にはゲート絶縁膜６が形成され、終端トレンチ５ｂ内においてゲート絶縁膜６上には活性領域３０側の一部にゲート電極７が形成されている。ゲート電極７は、保護拡散層１３上の終端トレンチ５ｂ内から、活性領域３０最外周のソース領域４上に乗り上げるように設けられる。さらに、図３において、ゲート絶縁膜６及びゲート電極７上には、半導体層２の平面方向の端部から活性領域３０に向かって、層間絶縁膜８が延在している。また、ゲート電極７上の層間絶縁膜８にはコンタクトホールが形成されており、ゲートパッド１７は層間絶縁膜８のコンタクトホールを通してゲート電極７に接続している。ゲートパッド１７がゲート電極７に接続する位置は、終端トレンチ５ｂ下部に形成された保護拡散層１３上とする。
【００２５】
ここで、保護拡散層１３のｐ型不純物濃度である第一の不純物濃度は、ドレイン電極１０とソース電極９との間に炭化珪素半導体装置１００の定格電圧が印加された場合に、保護拡散層１３が完全空乏化しない不純物濃度とすることが好ましい。より具体的には５．０Ｅ１７ｃｍ−３以上であり、５．０Ｅ１８ｃｍ−３以下とすることが好ましい。一方、終端拡散層１６のｐ型不純物濃度である第二の不純物濃度は、保護拡散層１３のｐ型不純物濃度である第一の不純物濃度よりも低い不純物濃度とする。より具体的には、１．０Ｅ１７ｃｍ−３以上であり、１．０Ｅ１８ｃｍ−３以下であり、かつ、第一の不純物濃度より低い不純物濃度であることが好ましい。
【００２６】
次に、本実施の形態に係る炭化珪素半導体装置１００の動作について説明する。炭化珪素半導体装置１００のゲート電極７に閾値電圧以上の電圧が印加されると、活性領域３０において、ゲート電極７と対向するベース領域３の領域においてチャネルが形成される。これにより、ｎ型のソース領域４とｎ型のドリフト層２ａとの間にキャリアである電子が流れる経路が形成される。そして、ソース領域４からドリフト層２ａへ流れ込む電子は、ドレイン電極１０とソース電極９との間に印加される電圧(ドレイン電圧)によって形成される電界に従って、ドリフト層２ａ及び炭化珪素基板１を経由してドレイン電極１０に到達する。その結果、ゲート電極７に閾値電圧以上の電圧を印加することにより、ドレイン電極１０からソース電極９に電流が流れることとなり、この状態が炭化珪素半導体装置１００のオン状態となる。
【００２７】
一方、ゲート電極７に閾値電圧以下の電圧が印加されている状態では、ベース領域３においてチャネルが形成されず、ｎ型のソース領域４とｎ型のドリフト層２ａとの間にｐ型のベース領域３が存在することとなる。そのため、キャリアである電子が流れる経路が形成されず、ドレイン電極１０からソース電極９に向かう電流は流れない。この状態が炭化珪素半導体装置１００のオフ状態となる。
【００２８】
続いて、図４乃至図１２を用いて、実施の形態１に係る炭化珪素半導体装置の製造方法について説明する。図４乃至図１２は、実施の形態１に係る炭化珪素半導体装置の製造方法の各製造工程を示す図であり、各図において（Ａ）は図１におけるＡ−Ａ断面に対応する断面図であり、（Ｂ）は図１におけるＢ−Ｂ断面に対応する断面図である。なお、図４乃至図１２の各図における（Ｂ）は、図３における破線で囲んだ領域を図示している。また、以下において、特段の記載がない限り、各図において、（Ａ）、（Ｂ）の両図における工程を説明しているものとする。
【００２９】
まず、図４において、互いに対向する第１主面（表面）及び第２主面（裏面）を有し、４Ｈのポリタイプを有するｎ型の炭化珪素基板１を用意する。そして、活性領域３０及び終端領域４０において、炭化珪素基板１の表面上に、化学気相堆積（Ｃｈｅｍｉｃａｌ  Ｖａｐｏｒ  Ｄｅｐｏｓｉｔｉｏｎ：ＣＶＤ）法により、ｎ型の半導体層２をエピタキシャル成長させる。また、半導体層２の厚さは５〜５０μｍとし、半導体層２のｎ型の不純物濃度は１．０Ｅ１５ｃｍ-3〜１．０Ｅ１７ｃｍ-3とする。
【００３０】
そして、図４（Ａ）に示すように、活性領域３０において、半導体層２の表面に図示しない注入マスクを介してｐ型の不純物としてＡｌイオンを注入し、半導体層２内の上部にベース領域３を形成する。Ａｌイオンの注入深さは半導体層２の厚さよりも浅いものとし、０．５〜３．０μｍ程度とする。また、イオン注入量はベース領域３のｐ型の不純物濃度が１．０Ｅ１７ｃｍ-3〜１．０Ｅ１８ｃｍ-3となるようにし、半導体層２のｎ型の不純物濃度より高いものとする。これにより、半導体層２のＡｌイオンが注入された領域がｐ型のベース領域３となり、半導体層２のＡｌイオンが注入されていない領域がｎ型のドリフト層２ａとなる。なお、ベース領域３はエピタキシャル成長によって形成することとしてもよい。かかる場合においても、不純物濃度及び厚さはイオン注入によって形成する場合と同等とする。また、ベース領域３に注入されるｐ型の不純物は、Ａｌ以外にＢ等の他のｐ型不純物としてもよく、以下において、ｐ型の不純物を注入する場合においても同様である。
【００３１】
その後、半導体層２の表面に図示しない注入マスクを介してｎ型の不純物としてＮをイオン注入し、ベース領域３内の上部の一部にソース領域４を形成する。Ｎのイオン注入深さはベース領域３の厚さより浅いものとする。また、ソース領域４におけるｎ型の不純物濃度は、１．０Ｅ１８ｃｍ-3〜１．０Ｅ２１ｃｍ-3の範囲であり、ベース領域３におけるｐ型の不純物濃度以上とする。また、ソース領域４に注入されるｎ型の不純物は、Ｎ以外の他のｎ型不純物としてもよい。
【００３２】
次に、図５において、半導体層２の表面に酸化珪素層１１を１．０〜２．０μｍ程度堆積する。その後、酸化珪素層１１の表面にレジスト材からなるエッチングマスク１２を形成する。エッチングマスク１２には、後述するトレンチ５ａ及び終端トレンチ５ｂを形成する部分に開口を形成する。そして、図６において、表面にエッチングマスク１２が形成された状態で、酸化珪素層１１を反応性イオンエッチング（ＲＩＥ）処理によりエッチングする。これにより、酸化珪素層１１に開口が形成され、開口が形成された酸化珪素層１１が次工程でのエッチングマスクとなる。
【００３３】
続いて、図７において、エッチングマスクとして酸化珪素層１１を用いてＲＩＥを行うことで半導体層２をエッチングし、トレンチ５ａ及び終端トレンチ５ｂを形成する。これにより、図７（Ａ）に示すように、活性領域３０においてソース領域４からベース領域３を貫通するトレンチ５ａが形成され、図７（Ｂ）に示すように、終端領域４０においてドリフト層２ａに終端トレンチ５ｂが形成される。また、終端トレンチ５ｂは、図１に示すように、トレンチ５ａの周囲にトレンチ５ａを囲むように形成される。トレンチ５ａ及び終端トレンチ５ｂの深さは０．５〜３．０μｍ程度とし、トレンチ５ａの深さがベース領域３の深さ以上となるようにする。
【００３４】
次に、図８において、酸化珪素層１１を除去した後、半導体層２上に注入マスク１４を形成し、ｐ型の不純物としてＡｌイオンを注入する。注入マスク１４は、図８（Ａ）においてはトレンチ５ａ以外の領域を覆い、図８（Ｂ）においては終端トレンチ５ｂの活性領域３０側の一部以外を覆うように形成する。これにより、注入マスク１４の開口に対応して、トレンチ５ａ下部と終端トレンチ５ｂ下部の内周側とにおけるドリフト層２ａに保護拡散層１３が形成される。保護拡散層１３に注入するイオン注入量については後述する。
【００３５】
なお、トレンチ５ａ下部における保護拡散層１３の形成には、トレンチ５ａのエッチングに用いた酸化珪素層１１の残膜を使用し、終端トレンチ５ｂ下部における保護拡散層１３の形成にのみ注入マスク１４を用いることとしてもよい。かかる場合、エッチング条件、又は酸化珪素層１１の厚さを調整することで、イオン注入後においても酸化珪素層１１が残存するようにイオン注入を行う必要がある。これにより、活性領域３０のトレンチ５ａに対する注入マスク１４のアライメント精度が必要なくなり、より精度よく保護拡散層１３を形成することができる。
【００３６】
続いて、注入マスク１４を除去した後、図９において、新たに半導体層２上に注入マスク１５を形成し、ｐ型の不純物としてＡｌイオンを注入する。注入マスク１５は、図９（Ａ）において半導体層２の表面全面を覆うように形成し、図９（Ｂ）において終端トレンチ５ｂ下部の保護拡散層１３より外周側に開口が位置するように形成する。また、図９（Ｂ）において、注入マスク１５には複数の開口が形成され、活性領域３０側の開口については他の開口よりも開口幅が大きいものとなっている。
【００３７】
そして、注入マスク１５を用いてイオン注入をすることで、注入マスク１５の開口に対応して、終端トレンチ５ｂ下部におけるドリフト層２ａに終端拡散層１６が形成される。終端拡散層１６に注入するイオン注入量については後述する。なお、本実施の形態では、保護拡散層１３を形成した後に終端拡散層１６を形成することとしたが、終端拡散層１６を形成した後に保護拡散層１３を形成することとしても良い。
【００３８】
ここで、保護拡散層１３に注入するイオン注入量は、保護拡散層１３のｐ型不純物濃度である第一の不純物濃度が、ドレイン電極１０とソース電極９との間に炭化珪素半導体装置１００の定格電圧が印加された場合に、保護拡散層１３が完全空乏化しない不純物濃度となるように注入を行うことが好ましい。より具体的には５．０Ｅ１７ｃｍ−３以上であり、５．０Ｅ１８ｃｍ−３以下となるように行うことが好ましい。一方、終端拡散層１６に注入するイオン注入量は、終端拡散層１６のｐ型不純物濃度である第二の不純物濃度が、保護拡散層１３のｐ型不純物濃度よりも低い不純物濃度となるように注入を行う。より具体的には、１．０Ｅ１７ｃｍ−３以上であり、１．０Ｅ１８ｃｍ−３以下であり、かつ、第一の不純物濃度より低い不純物濃度となるように行うことが好ましい。
【００３９】
その後、注入マスク１５を除去した後、熱処理装置によって、アニール処理を行う。アニール処理は、アルゴン（Ａｒ）ガスなどの不活性ガス雰囲気中において、１３００〜１９００℃、３０秒〜１時間で行う。これにより、イオン注入されたＮ、Ａｌの不純物が活性化される。
【００４０】
次に、図１０において、ソース領域４、ベース領域３を含む半導体層２の表面及びをトレンチ５ａ並びに終端トレンチ５ｂの底面並びに側面（内壁）に酸化珪素からなるゲート絶縁膜６を形成する。ゲート絶縁膜６の形成は、半導体層２の熱酸化、又は半導体層２の上部への酸化珪素層の堆積によって行うことができる。そして、トレンチ５ａ内、及び終端トレンチ５ｂ内においてゲート電極７を形成する。ゲート電極７の形成は、導電性を有する多結晶珪素膜を減圧ＣＶＤ法により形成し、これをパターニングすることにより行うことができる。ここで、図１０（Ａ）に示すように、トレンチ５ａ内部ではゲート電極７がゲート絶縁膜６を介して埋没して形成されているが、図１０（Ｂ）に示すように終端トレンチ５ｂ内部では保護拡散層１３の上部より活性領域３０側のゲート絶縁膜６上にゲート電極７が形成される。
【００４１】
続いて、図１１において、ゲート電極７を覆うように半導体層２の表面上に層間絶縁膜８を減圧ＣＶＤ法により形成した後、図１１（Ａ）においては、層間絶縁膜８及びゲート絶縁膜７にコンタクトホールを形成し、図１１（Ｂ）においては、ゲート電極７上における層間絶縁膜８にコンタクトホールを形成する。
【００４２】
そして、図１２（Ａ）において、層間絶縁膜８に形成したコンタクトホール内及び層間絶縁膜８上にソース領域４に電気的に接続されるソース電極９を形成する。また、図１２（Ｂ）において層間絶縁膜８に形成したコンタクトホール内及び層間絶縁膜８上にゲート電極７と電気的に接続されるゲートパッド１７を形成する。最後に、炭化珪素基板１の裏面にドレイン電極１０を形成する。ここで、ソース電極９、ゲートパッド１７、及びドレイン電極１０となる材料としてはＡｌ、Ｃｕ、Ｎｉなどの電極材料から適宜選択することができる。以上の工程により、炭化珪素半導体装置１００が完成する。
【００４３】
本実施の形態にかかる炭化珪素半導体装置１００は、上述した構成とすることで、以下のような効果を奏する。
【００４４】
まず、トレンチ下部に保護拡散層を設けたトレンチゲート型の炭化珪素半導体装置における課題について説明する。炭化珪素半導体装置のオフ状態において、ドレイン電圧は１００〜１００００Ｖの高電圧となり、ドレイン電圧はトレンチ下部に設けた保護拡散層からドリフト層に伸びる空乏層で保持される。その際、保護拡散層の底部、特に保護拡散層底部の角部において電界が集中することとなり、角部における電界がドリフト層のアバランシェ降伏電界を超えると、保護拡散層においてアバランシェ降伏が発生し、絶縁破壊が生じる恐れがある。また、トレンチ角部におけるゲート絶縁膜においても電界集中が発生するためゲート絶縁膜が絶縁破壊する恐れもあるが、保護拡散層によってゲート絶縁膜を十分に保護されている場合には、保護拡散層の絶縁破壊が先に生じることとなるため、保護拡散層においてアバランシェ降伏が発生する電圧（以下、「アバランシェ電圧」という。）によって半導体装置の耐圧が制限されるおそれがある。
【００４５】
また、トレンチゲート型の半導体装置において、複数のトレンチを設ける場合、それぞれのトレンチ下部に保護拡散層が設けられる。すると、保護拡散層の角部に生じる電界は隣り合う保護拡散層からの空乏層の伸びによって緩和されることとなる。しかしながら、複数の保護拡散層のうち最外周の保護拡散層は、隣り合う保護拡散層が一方にしか設けられていないため、最外周の保護拡散層における電界が最も高くなる。その結果、最外周の保護拡散層で先にアバランシェ降伏が生じることとなり、最外周の保護拡散層におけるアバランシェ電圧によって耐圧が制限されるおそれがある。
【００４６】
本実施の形態では、活性領域３０の周囲の領域である終端領域４０に終端トレンチ５ｂを形成し、終端トレンチ５ｂ下部に終端拡散層１６を形成しているため、活性領域３０に設けられたトレンチ５ａ下部に形成された保護拡散層１３の周囲には終端拡散層１６が存在することとなる。そのため、最外周に形成された保護拡散層１３の外周側においても終端拡散層１６が存在するため、終端拡散層１６からの空乏層の伸びによって、最外周の保護拡散層１３、特に最外周の保護拡散層１３の角部における電位分布がなだらかになる。その結果、最外周の保護拡散層１３の角部に印加される電界を緩和することができる。
【００４７】
また、終端拡散層１６の不純物濃度である第二の不純物濃度が保護拡散層１３の不純物濃度である第一の不純物濃度以上の濃度であると、終端拡散層１６における電界が保護拡散層１３における電界よりも高くなり、終端拡散層１６でのアバランシェ電圧によって耐圧が制限されるおそれがある。本実施の形態では、第二の不純物濃度は第一の不純物濃度よりも低いため、終端拡散層１６自体に発生する電界についても、保護拡散層１３に発生する電界に対して低減することができる。よって、最外周の保護拡散層１３や終端拡散層１６におけるアバランシェ電圧によって半導体装置の耐圧が制限されることを抑制することができるため、炭化珪素半導体装置１００の耐圧を向上させることができる。
【００４８】
さらに、本実施の形態では、トレンチ５ａの下部において保護拡散層１３を設けているため、トレンチ５ａ内のゲート絶縁膜６に印加される電界を緩和することができる。一方、トレンチ５ａの下部において保護拡散層１３を設けた場合であっても、保護拡散層１３が完全空乏化してしまうと、トレンチ５ａ内のゲート絶縁膜６に電界がかかることとなり、ゲート絶縁膜６角部における破壊が生じる恐れがある。
【００４９】
そこで、保護拡散層１３の不純物濃度を、ドレイン電極１０とソース電極９との間に炭化珪素半導体装置１００の定格電圧が印加された場合に、保護拡散層１３が完全空乏化しない不純物濃度とすることで、炭化珪素半導体装置１００のオフ時に保護拡散層１３が完全空乏化することがなくなるため、ゲート絶縁膜６を確実に保護することできる。より具体的には、保護拡散層１３の不純物濃度を５．０Ｅ１７ｃｍ−３以上であり、５．０Ｅ１８ｃｍ−３以下とすることで、ゲート絶縁膜６を確実に保護することができる。
【００５０】
そして、上述のように、保護拡散層１３の不純物濃度を完全空乏化しないように高くしていくと、保護拡散層１３において発生する電界が高くなるため、ゲート絶縁膜６が破壊されるよりも先に保護拡散層１３においてアバランシェ降伏が発生する恐れがある。特に、最外周の保護拡散層１３では、上述したように、他の保護拡散層１３よりも先にアバランシェ降伏が発生する恐れがある。
【００５１】
しかしながら、本実施の形態では、終端拡散層１６を設けるため、最外周の保護拡散層１３の周囲にも終端拡散層１６が形成されることとなり、最外周の保護拡散層１３において発生する電界についても緩和することができ、他の保護拡散層１３よりも先にアバランシェ降伏が発生することを抑制できる。以上のように、本実施の形態では、ゲート絶縁膜６、保護拡散層１３、及び終端拡散層１６において発生する電界を低減することができるため、ゲート絶縁膜６の絶縁破壊及び保護拡散層１３並びに終端拡散層１６におけるアバランシェ降伏のいずれについても抑制することができ、炭化珪素半導体装置１００の耐圧を向上させることができる。
【００５２】
なお、本実施の形態では、トレンチ５ａを格子状に形成することとしたが、櫛型や千鳥状に形成することとしても良い。かかる場合においても、トレンチ５ａの周囲に終端トレンチ５ｂが形成され、終端トレンチ５ｂ下部の終端拡散層１６によって保護拡散層１３の電界を緩和することができる。
【００５３】
また、終端拡散層１６の外周側には離間した複数の小領域が形成されているが、このような構成とすることで、終端拡散層１６は一般的な半導体装置において終端領域４０に形成されるガードリングとしての機能も果たす。そのため、終端領域４０において、終端拡散層１６から半導体層２の端部に向かって空乏層が伸び、終端領域４０における電界を緩和することができる。また、終端拡散層１６の外周側の構造は、外周側に向かうに連れて不純物濃度が低下するような階調を有するＪＴＥ（Ｊｕｎｃｔｉｏｎ  Ｔｅｒｍｉｎａｔｉｏｎ  Ｅｘｔｅｎｔｉｏｎ）構造等の他の終端構造としても構わない。
【００５４】
さらに、終端トレンチ５ｂ内にもゲート絶縁膜６が形成されているため、終端トレンチ５ｂ内のゲート絶縁膜６の角部において電界集中が発生することとなるが、終端トレンチ５ｂ下部の平面方向における内周側（活性領域３０側）に保護拡散層１３を形成しているため、終端トレンチ５ｂ内のゲート絶縁膜６に印加される電界を緩和することができる。
【００５５】
なお、終端トレンチ５ｂ内のゲート絶縁膜６角部に印加される電界がトレンチ５ａ内のゲート絶縁膜６角部に印加される電界よりも低い場合や終端トレンチ５ｂ内に形成されるゲート絶縁膜６の絶縁強度が十分に高い場合等には、終端トレンチ５ｂ下部に保護拡散層１３を設けず、終端トレンチ５ｂ下部全面に終端拡散層１６のみを設けることとしても良い。かかる場合、トレンチ５ａ下部に形成された最外周の保護拡散層１３に印加される電界は、終端拡散層１６に緩和されることとなる。
【００５６】
一方、終端トレンチ５ｂ下部に保護拡散層１３を設ける場合には、終端トレンチ５ｂ下部に形成された保護拡散層１３が最外周の保護拡散層１３となる。そのため、トレンチ５ａ下部に形成された保護拡散層１３のうちの最外周の保護拡散層１３に印加される電界は、終端トレンチ５ｂ下部に形成された保護拡散層１３によって緩和されるが、終端トレンチ５ｂ下部に形成された最外周の保護拡散層１３におけるアバランシェ降伏が懸念される。しかしながら、本実施の形態では、終端トレンチ５ｂ下部に形成された最外周の保護拡散層１３に印加される電界は終端拡散層１６によって緩和されることとなるため、終端トレンチ５ｂ下部に形成された最外周の保護拡散層１３のアバランシェ電圧によって耐圧が制限されることを抑制できる。
【００５７】
さらに、図１３及び図１４には、本実施の形態にかかる炭化珪素半導体装置１００の変形例である炭化珪素半導体装置１０１及び炭化珪素半導体装置１０２の断面図をそれぞれ示す。
【００５８】
図１３に示すように、本実施の形態では、終端トレンチ５ｂ底面の一部から半導体層２の端部に向かって、フィールド絶縁膜１８を形成することとしても良い。フィールド絶縁膜１８は、終端トレンチ５ｂ内に形成されたゲート電極７がフィールド絶縁膜１８に乗り上げるように、ゲート絶縁膜６と半導体層２との間に形成される。より詳細には、層間絶縁膜８が開口されゲートパッド１７が接続する領域よりも内周側（活性領域３０側）から外周側（終端領域４０側）に向かって形成される。フィールド絶縁膜１８の形成は、減圧ＣＶＤ法により形成すればよく、ゲート絶縁膜６の厚みよりも厚くなるように形成する。このようにフィールド絶縁膜１８を設けることで、ゲート−ドレイン間の寄生容量を低減することができ、スイッチング損失の低減ができる。
【００５９】
また、図１４に示すように、ゲート電極７を終端拡散層１６の上部にまで形成し、終端拡散層１６上においてゲートパッド１７がゲート電極７に接続するようにしてもよい。このような構成により、終端拡散層１６の上部のゲート電極７によって電位分布が曲げられ、終端拡散層１６内の電界集中点が分散される。そのため、終端拡散層１６の電界分布をなだらかにすることができ、終端領域４０の幅を縮小することができこととなり、炭化珪素半導体装置１０２のチップ面積をより小さくすることができる。
【００６０】
なお、本実施の形態では、ドリフト層２ａと炭化珪素基板１とが同一の導電型を有する構造であるＭＯＳＦＥＴについて例示したが、ドリフト層２ａと炭化珪素基板１とが異なる導電型を有する構造のＩＧＢＴに対しても、本発明は適用可能である。例えば、図２に示した構成に対して、炭化珪素基板１をｐ型の半導体基板とすればＩＧＢＴの構成となる。かかる場合、ＭＯＳＦＥＴのソース領域４およびソース電極９が、それぞれＩＧＢＴのエミッタ領域およびエミッタ電極に対応し、ＭＯＳＦＥＴのドレイン電極１０はコレクタ電極に対応することになる。
【００６１】
実施の形態２．
図１５は、実施の形態２にかかる炭化珪素半導体装置１０３を示す断面図である。図１５において、図１４と同じ符号を付けたものは、同一または対応する構成を示している。本実施の形態では、実施の形態１の図１４に示した構成と比較して、ソース電極９が終端トレンチ５ｂ内の保護拡散層１３に接続する点で相違する。よって、以下においては、実施の形態１との相違点についてのみ説明し、実施の形態１と同一の構成については説明を省略する。
【００６２】
図１５に示すように、終端トレンチ５ｂのフィールド絶縁膜１８とゲート電極７と層間絶縁膜８とを貫通するコンタクトホールが形成されている。そして、ソース電極９は、コンタクトホールを通して、保護拡散層１３に接続する。また、層間絶縁膜８は、ゲート電極７とソース電極９とが接続されないように、コンタクトホールの側面においても形成される。
【００６３】
本実施の形態では、上述した構成により以下のような効果を奏する。炭化珪素半導体装置１０３がスイッチング動作を行うとオン状態とオフ状態とがスイッチング周期で切り替わることとなるため、オフ状態では保護拡散層１３からキャリアが拡散し空乏層が広がり、オン状態となると拡散していたキャリアが元の状態に戻ることとなる。ここで、オン状態となる際にキャリアの戻りが遅いと、その分だけスイッチング速度が低下し、スイッチング損失が増加する恐れがある。しかしながら、本実施の形態では、空乏層が広がる保護拡散層１３がソース電極９に接続されているため、オン状態となる際にソース電極９のソース電位によって保護拡散層１３にキャリアが引き戻されることとなり、スイッチング損失の増加を抑制することができる。
【００６４】
また、実施の形態１と同様に、終端拡散層１６によって保護拡散層１３の電界を緩和することができ、炭化珪素半導体装置１０３の耐圧を向上させることできる。
【００６５】
実施の形態３．
図１６は、実施の形態３にかかる炭化珪素半導体装置１０４を示す断面図である。図１６において、図１５と同じ符号を付けたものは、同一または対応する構成を示している。本実施の形態では、実施の形態２の図１５に示した構成と比較して、終端トレンチ５ｂの構成が相違する。よって、以下においては、実施の形態１との相違点についてのみ説明し、実施の形態１と同一の構成については説明を省略する。
【００６６】
図１６に示すように、終端トレンチ５ｂを半導体層２の端部まで伸ばして形成する。これにより、半導体層２の端部、すなわち、炭化珪素半導体装置１０４のチップ端はトレンチ５ａ及び終端トレンチ５ｂと同じ高さとなる。
【００６７】
本実施の形態では、上述のような構成としたことで、以下のような効果を奏する。終端トレンチ５ｂが半導体層２の端部にまで延在することで、炭化珪素半導体装置１０４のチップ端の段差をなくすことが出来るため、プロセス負荷を低減することができる。また、終端トレンチ５ｂ内に形成されるゲート絶縁膜６及びフィールド絶縁膜１８の外周側の角部がなくなるため、当該角部において電界集中が発生することがなく、ゲート絶縁膜６及びフィールド絶縁膜１８の角部において絶縁破壊が生じるおそれを抑制できる。
【００６８】
また、実施の形態１と同様に、終端拡散層１６によって保護拡散層１３の電界を緩和することができ、炭化珪素半導体装置１０４の耐圧を向上させることできる。
【００６９】
なお、本発明は、発明の範囲内において、各実施の形態を自由に組み合わせることや、各実施の形態を適宜、変形、省略することが可能である。
【符号の説明】
【００７０】
１  炭化珪素基板、２  半導体層、２ａ  ドリフト層、３  ベース領域、４  ソース領域、５ａ  トレンチ、５ｂ  終端トレンチ、６  ゲート絶縁膜、７  ゲート電極、８  層間絶縁膜、９  ソース電極、１０  ドレイン電極、１１  酸化珪素層、１２  エッチングマスク、１３  保護拡散層、１４  注入マスク、１５  注入マスク、１６  終端拡散層、１７  ゲートパッド、１８  フィールド絶縁膜、２０  コンタクトホール、３０  活性領域、４０  終端領域、１００  炭化珪素半導体装置、１０１  炭化珪素半導体装置、１０２  炭化珪素半導体装置、１０３  炭化珪素半導体装置、１０４  炭化珪素半導体装置。
【図１】
2015015808.tif 000003
【図２】
2015015808.tif 000004
【図３】
2015015808.tif 000005
【図４】
2015015808.tif 000006
【図５】
2015015808.tif 000007
【図６】
2015015808.tif 000008
【図７】
2015015808.tif 000009
【図８】
2015015808.tif 000010
【図９】
2015015808.tif 000011
【図１０】
2015015808.tif 000012
【図１１】
2015015808.tif 000013
【図１２】
2015015808.tif 000014
【図１３】
2015015808.tif 000015
【図１４】
2015015808.tif 000016
【図１５】
2015015808.tif 000017
【図１６】
2015015808.tif 000018
【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
活性領域と前記活性領域の周囲の領域である終端領域とに形成された第一導電型のドリフト層と、
前記活性領域において前記ドリフト層の上部に形成された第二導電型のベース領域と、  前記ベース領域内の上部に形成された第一導電型のソース領域と、
前記活性領域において前記ソース領域及び前記ベース領域を貫通して形成された活性トレンチと、
前記終端領域の前記ドリフト層において前記活性トレンチを囲むように形成された終端トレンチと、
前記活性トレンチの底面及び側面に形成されたゲート絶縁膜と、
前記ゲート絶縁膜を介して前記活性トレンチ内に形成されたゲート電極と、
前記活性トレンチの下部および前記終端トレンチの下部の一部に形成され、第二導電型の不純物濃度が第一の不純物濃度である第二導電型の保護拡散層と、
前記終端トレンチの下部の前記保護拡散層の外側に形成され、第二導電型の不純物濃度が前記第一の不純物濃度よりも低い第二の不純物濃度である第二導電型の終端拡散層と、
を備えた炭化珪素半導体装置。
【請求項２】
前記終端トレンチの幅は前記活性トレンチの幅よりも広い、
ことを特徴とする請求項１記載の炭化珪素半導体装置。
【請求項３】
前記ソース領域に接続されたソース電極と、
前記半導体層の裏面側に形成されたドレイン電極と、
を備え、
前記第一の不純物濃度は、前記ドレイン電極と前記ソース電極との間に前記炭化珪素半導体装置の定格電圧が印加されたときに、前記保護拡散層が完全空乏化しない不純物濃度である、
ことを特徴とする請求項１記載の炭化珪素半導体装置。
【請求項４】
前記第一の不純物濃度は、５．０Ｅ１７ｃｍ−３以上であり、５．０Ｅ１８ｃｍ−３以下であり、
前記第二の不純物濃度は、１．０Ｅ１７ｃｍ−３以上であり、１．０Ｅ１８ｃｍ−３以下であり、かつ、前記第一の不純物濃度よりも低い、
ことを特徴とする請求項１又は請求項２記載の炭化珪素半導体装置。
【請求項５】
前記保護拡散層は、前記終端トレンチの下部であって、前記終端拡散層より内周側においても形成される、
ことを特徴とする請求項１から請求項３のいずれか１項に記載の炭化珪素半導体装置。
【請求項６】
前記ソース領域に接続されたソース電極を備え、
前記保護拡散層は、前記ソース電極に接続している、
ことを特徴とする請求項１記載の炭化珪素半導体装置。
【請求項７】
前記終端拡散層は、離間して形成された複数の第二導電型の領域を有する、
ことを特徴とする請求項１から請求項５のいずれか１項に記載の炭化珪素半導体装置。
【請求項８】
前記終端トレンチは、前記半導体層の端部まで延在している、
ことを特徴とする請求項１から請求項６のいずれか１項に記載の炭化珪素半導体装置。
【請求項９】
前記ゲート電極が前記終端トレンチ上において、前記ゲート電極よりも低い抵抗率を有する電極に接続されている、
ことを特徴とする請求項１から請求項８のいずれか１項に記載の炭化珪素半導体装置。
【請求項１０】
活性領域と前記活性領域の周囲の領域である終端領域とを有し、前記活性領域と前記終端領域とにおいて炭化珪素半導体からなり第一導電型の半導体層を有する半導体基板を用意する工程と、
前記活性領域において、前記半導体層内の上部に第二導電型のベース領域を形成する工程と、
前記ベース領域内の上部に第一導電型のソース領域を形成する工程と、
前記半導体層の表面に形成されたマスクを用いて、前記活性領域において前記ソース領域と前記ベース領域とを貫通する活性トレンチを形成し、前記終端領域において前記活性トレンチを囲むように終端トレンチを形成する工程と、
前記活性トレンチと前記終端トレンチとの下部のそれぞれに不純物を注入することで、第二導電型の不純物濃度が第一の不純物濃度の第二導電型の保護拡散層と、第二導電型の不純物濃度が前記第一の不純物濃度よりも低い第二の不純物濃度である第二導電型の終端拡散層と、を形成する工程と、
を備えた炭化珪素半導体装置の製造方法。
【手続補正２】
【補正対象書類名】明細書
【補正対象項目名】０００９
【補正方法】変更
【補正の内容】
【０００９】
本発明にかかる炭化珪素半導体装置は、活性領域と活性領域の周囲の領域である終端領域とに形成された第一導電型のドリフト層と、活性領域においてドリフト層の上部に形成された第二導電型のベース領域と、ベース領域内の上部に形成された第一導電型のソース領域と、活性領域においてソース領域及びベース領域を貫通して形成された活性トレンチと、終端領域のドリフト層において活性トレンチを囲むように形成された終端トレンチと、活性トレンチの底面及び側面に形成されたゲート絶縁膜と、ゲート絶縁膜を介して活性トレンチ内に形成されたゲート電極と、活性トレンチの下部および終端トレンチの下部の一部に形成され第二導電型の不純物濃度が第一の不純物濃度である第二導電型の保護拡散層と、終端トレンチの下部の保護拡散層の外側に形成され第二導電型の不純物濃度が第一の不純物濃度よりも低い第二の不純物濃度である第二導電型の終端拡散層とを備えたものである。
【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
半導体層上に設けられ、活性領域と前記活性領域の周囲の領域である終端領域とに形成された第一導電型のドリフト層と、
前記活性領域において前記ドリフト層の上部に形成された第二導電型のベース領域と、  前記ベース領域内の上部に形成された第一導電型のソース領域と、
前記活性領域において前記ソース領域及び前記ベース領域を貫通して形成された活性トレンチと、
前記終端領域の前記ドリフト層において前記活性トレンチを囲むように形成された終端トレンチと、
前記活性トレンチの底面及び側面に形成されたゲート絶縁膜と、
前記ゲート絶縁膜を介して前記活性トレンチ内に形成されたゲート電極と、
前記活性トレンチの下部および前記終端トレンチの下部の一部に形成され、第二導電型の不純物濃度が第一の不純物濃度である第二導電型の保護拡散層と、
前記終端トレンチの下部の前記保護拡散層の外側に形成され、第二導電型の不純物濃度が前記第一の不純物濃度よりも低い第二の不純物濃度である第二導電型の終端拡散層と、
を備え、
前記終端拡散層は、離間して形成され前記第二の不純物濃度を有する複数の第二導電型の不純物領域を有する、炭化珪素半導体装置。
【請求項２】
前記終端トレンチの幅は前記活性トレンチの幅よりも広い、
ことを特徴とする請求項１記載の炭化珪素半導体装置。
【請求項３】
前記ソース領域に接続されたソース電極と、
前記半導体層の裏面側に形成されたドレイン電極と、
を備え、
前記第一の不純物濃度は、前記ドレイン電極と前記ソース電極との間に前記炭化珪素半導体装置の定格電圧が印加されたときに、前記保護拡散層が完全空乏化しない不純物濃度である、
ことを特徴とする請求項１記載の炭化珪素半導体装置。
【請求項４】
前記第一の不純物濃度は、５．０Ｅ１７ｃｍ−３以上であり、５．０Ｅ１８ｃｍ−３以下であり、
前記第二の不純物濃度は、１．０Ｅ１７ｃｍ−３以上であり、１．０Ｅ１８ｃｍ−３以下であり、かつ、前記第一の不純物濃度よりも低い、
ことを特徴とする請求項１又は請求項２記載の炭化珪素半導体装置。
【請求項５】
前記保護拡散層は、前記終端トレンチの下部であって、前記終端拡散層より内周側においても形成される、
ことを特徴とする請求項１から請求項３のいずれか１項に記載の炭化珪素半導体装置。
【請求項６】
前記ソース領域に接続されたソース電極を備え、
前記保護拡散層は、前記ソース電極に接続している、
ことを特徴とする請求項１記載の炭化珪素半導体装置。
【請求項７】
前記終端トレンチは、前記半導体層の端部まで延在している、
ことを特徴とする請求項１から請求項６のいずれか１項に記載の炭化珪素半導体装置。
【請求項８】
前記ゲート電極が前記終端トレンチ上において、前記ゲート電極よりも低い抵抗率を有する電極に接続されている、
ことを特徴とする請求項１から請求項７のいずれか１項に記載の炭化珪素半導体装置。
【請求項９】
前記ゲート絶縁膜は、
前記終端トレンチの底面及び側面にも形成される、請求項１から請求項８の何れか１項に記載の炭化珪素半導体装置。
【請求項１０】
前記終端トレンチに形成された前記ゲート絶縁膜は、前記保護拡散層に接して形成される、請求項９記載の炭化珪素半導体装置。
【請求項１１】
前記終端トレンチの底面に形成されたフィールド絶縁膜をさらに備える、請求項１から請求項１０の何れか１項に記載の炭化珪素半導体装置。
【請求項１２】
前記フィールド絶縁膜は、前記終端拡散層に接して形成される、請求項１１記載の炭化珪素半導体装置。
【請求項１３】
活性領域と前記活性領域の周囲の領域である終端領域とを有し、前記活性領域と前記終端領域とにおいて炭化珪素半導体からなり第一導電型の半導体層を有する半導体基板を用意する工程と、
前記活性領域において、前記半導体層内の上部に第二導電型のベース領域を形成する工程と、
前記ベース領域内の上部に第一導電型のソース領域を形成する工程と、
前記半導体層の表面に形成されたマスクを用いて、前記活性領域において前記ソース領域と前記ベース領域とを貫通する活性トレンチを形成し、前記終端領域において前記活性トレンチを囲むように終端トレンチを形成する工程と、
前記活性トレンチと前記終端トレンチとの下部のそれぞれに不純物を注入することで、第二導電型の不純物濃度が第一の不純物濃度の第二導電型の保護拡散層と、第二導電型の不純物濃度が前記第一の不純物濃度よりも低い第二の不純物濃度である第二導電型の終端拡散層と、を形成する工程と、
を備えた炭化珪素半導体装置の製造方法。
【手続補正２】
【補正対象書類名】明細書
【補正対象項目名】０００９
【補正方法】変更
【補正の内容】
【０００９】
本発明にかかる炭化珪素半導体装置は、半導体層上に設けられ、活性領域と活性領域の周囲の領域である終端領域とに形成された第一導電型のドリフト層と、活性領域においてドリフト層の上部に形成された第二導電型のベース領域と、ベース領域内の上部に形成された第一導電型のソース領域と、活性領域においてソース領域及びベース領域を貫通して形成された活性トレンチと、終端領域のドリフト層において活性トレンチを囲むように形成された終端トレンチと、活性トレンチの底面及び側面に形成されたゲート絶縁膜と、ゲート絶縁膜を介して活性トレンチ内に形成されたゲート電極と、活性トレンチの下部および終端トレンチの下部の一部に形成され第二導電型の不純物濃度が第一の不純物濃度である第二導電型の保護拡散層と、終端トレンチの下部の保護拡散層の外側に形成され第二導電型の不純物濃度が第一の不純物濃度よりも低い第二の不純物濃度である第二導電型の終端拡散層とを備え、終端拡散層は、離間して形成され第二の不純物濃度を有する複数の第二導電型の不純物領域を有するものである。
【国際調査報告】
2015015808.tif 000019
2015015808.tif 000020
2015015808.tif 000021
2015015808.tif 000022